(57)【要約】【課題】本発明はポリマーセメントモルタルに混合する補強用短繊維の分散性を高め、ポリマーセメントモルタル内への補強用短繊維の定量投入と同時に、減水剤の定量投入が可能となり、投入後は減水剤によるモルタル内に投入する水の減水効果と短繊維の更なる分散効果を有効に発揮せしめるポリマーセメントモルタル配合用短繊維パッケージを提供する。【解決手段】合成樹脂製短繊維１の多数本を並行に引き揃えた状態に集束すると共に、該各並行に引き揃えた合成樹脂製短繊維１間を水溶性接着剤で接着して並行集束短繊維片３を形成し、該並行集束短繊維片３の集合材中に減水剤５を添加し袋４内に封入したポリマーセメントモルタル配合用短繊維パッケージ。【選択図】        図２
2007161514.tif 000002
【特許請求の範囲】
【請求項１】
セメントと砂とポリマー樹脂から成るポリマーセメントモルタルに配合する補強用の合成樹脂製短繊維を封入したポリマーセメントモルタル配合用短繊維パッケージであって、該合成樹脂製短繊維の多数本を並行に引き揃えた状態に集束すると共に、該各並行に引き揃えた合成樹脂製短繊維間を水溶性接着剤で接着して並行集束短繊維片を形成し、該並行集束短繊維片の集合材中に減水剤を添加し袋内に封入したことを特徴とするポリマーセメントモルタル配合用短繊維パッケージ。
【請求項２】
上記合成樹脂製短繊維がビニロン繊維又は／及びポリエチレン繊維から成ることを特徴とする請求項１記載のポリマーセメントモルタル配合用短繊維パッケージ。
【請求項３】
上記袋内に気泡剤を添加したことを特徴とする請求項１記載のポリマーセメントモルタル配合用短繊維パッケージ。
【請求項４】
上記合成樹脂製短繊維と減水剤の重量比が２〜４：１であることを特徴とする請求項１記載のポリマーセメントモルタル配合用短繊維パッケージ。
【発明の詳細な説明】
【技術分野】
【０００１】
本発明はセメントモルタルとポリマー樹脂との混練材から成るポリマーセメントモルタルに配合する目的で使用される合成樹脂製短繊維のパッケージに関する。
【背景技術】
【０００２】
セメントモルタルの性質を改善する目的で種々のポリマー混和材が用いられており、代表例としてセメントと砂の混練材から成るモルタル中にポリマー樹脂を配合し強度を増加したポリマーセメントモルタルが既知である。
【０００３】
又上記ポリマーセメントモルタルに補強樹脂繊維、即ち合成樹脂製の短繊維を配合することによって更に強度を高めた繊維入りポリマーセメントモルタルが既知である。
【０００４】
特許文献１においては上記合成樹脂製短繊維を絡合状態で封入したパッケージを用意し、該パッケージを開封して上記ポリマーセメントモルタルに定量配合する方法を示している。  
【特許文献１】特許３６３９８６０号公報
【発明の開示】
【発明が解決しようとする課題】
【０００５】
然るに上記特許文献１に示す合成樹脂製短繊維を絡合状態で封入したパッケージは、事前に定長にカットした定量の短繊維を封入したパッケージを用意することによって、ポリマーセメントモルタル内への短繊維の定量投入が図れるとの考え方に基づくものであるが、実際には絡合状態にある短繊維はポリマーセメントモルタル内に投入して混練した場合、仮にモルタル内へ事後的に減水剤を添加しても団子状になってしまい均一に分散する意図が達成できない問題点を有している。
【課題を解決するための手段】
【０００６】
本発明は上記特許文献１における問題点を有効に解消し、ポリマーセメントモルタル内に補強用の合成樹脂製短繊維を均一に分散せしめ、健全なる短繊維入り（補強繊維入り）ポリマーセメントモルタルを得ることができるポリマーセメントモルタル配合用短繊維パッケージを提供するものである。
【０００７】
本発明はセメントと砂とポリマー樹脂から成るポリマーセメントモルタルに配合する補強用の合成樹脂製短繊維を封入したポリマーセメントモルタル配合用短繊維パッケージであって、該合成樹脂製短繊維の多数本を並行に引き揃えた状態に集束すると共に、該各並行に引き揃えた合成樹脂製短繊維間を水溶性接着剤で接着して並行集束短繊維片を形成する。
【０００８】
そして上記並行集束短繊維片の集合材中に減水剤を添加し袋内に封入したポリマーセメントモルタル配合用短繊維パッケージを用意し、これを開封して上記ポリマーセメントモルタル中に投入し、補強繊維入りポリマーセメントモルタルを得るようにしたものである。
【０００９】
上記合成樹脂製短繊維は代表例としてビニロン繊維又は／及びポリエチレン繊維である。
【００１０】
上記並行集束短繊維片群には上記減水剤を添加すると共に、気泡剤を添加し、上記袋内に封入する。
【００１１】
好ましくは、上記合成樹脂製短繊維と減水剤の重量比は２〜４：１の範囲に設定する。
【発明の効果】
【００１２】
上記ポリマーセメントモルタル配合用短繊維パッケージにおいては、合成樹脂製短繊維が並行に引き揃えられた集束形態を有し、且つ該並行に引き揃えられた合成樹脂製短繊維間を水溶性の接着剤にて接着した構造を有し、該並行に引き揃えられた集束状態で減水剤と常時接触する状態を形成できる。
【００１３】
減水剤は上記並行に引き揃え水溶性接着剤にて接着された並行集束短繊維片に常時作用し、パッケージング状態の市場流通過程において減水剤が並行集束短繊維片中に浸潤し、繊維の事前分散化傾向を促す。
【００１４】
上記パッケージを開封して並行集束短繊維片を減水剤と一緒にポリマーセメントモルタル中に定量投入することができ、混練時におけるポリマーセメントモルタル内への均一な分散を促進することができる。
【００１５】
即ち上記パッケージの使用によりポリマーセメントモルタル内への補強用短繊維の定量投入と同時に、減水剤の定量投入が可能となり、投入後は減水剤によるモルタル内に投入する水の減水効果と短繊維の更なる分散効果を有効に発揮せしめることができる。
【発明を実施するための最良の形態】
【００１６】
以下発明を実施するための最良の形態を図１乃至図３に基づいて説明する。
【００１７】
ポリマーセメントモルタルはセメントと砂とポリマー樹脂を主材とする混練物から成り、本発明は該ポリマーセメントモルタルに配合する補強用の合成樹脂製短繊維を封入したポリマーセメントモルタル配合用短繊維パッケージに関する。
【００１８】
詳述すると図１Ａ，Ｂに示すように、上記合成樹脂製短繊維１の多数本を並行に引き揃え扁平に集束すると共に、図１Ｃに示すように、該各並行に引き揃えた合成樹脂製短繊維１間を水溶性接着剤２で弱接着して並行集束短繊維片３を形成する。
【００１９】
上記短繊維１間を接着する水溶性接着剤２は、例えばポリビニールアルコール、又はでんぷん系接着剤等である。
【００２０】
上記並行集束短繊維片３の集合材中に減水剤５を添加したものを、合成樹脂袋等の袋４内に封入し、上記ポリマーセメントモルタル配合用短繊維パッケージを形成する。
【００２１】
上記短繊維パッケージを開封して上記ポリマーセメントモルタル中に投入し混練して、補強繊維入りポリマーセメントモルタルを構成する。
【００２２】
上記合成樹脂製短繊維１は代表例としてビニロン繊維又は／及びポリエチレン繊維である。
【００２３】
上記ビニロン繊維としては２０μ〜１００μの直径を有し、５ｍｍ〜２０ｍｍの長さを有するものが適性である。
【００２４】
又上記ポリエチレン繊維としては１０μ〜３０μの直径を有し、５ｍｍ〜２０ｍｍの長さを有するものが適性である。
【００２５】
上記並行集束短繊維片３群には上記減水剤５を添加すると共に、気泡剤を添加して上記袋４内に封入し、ポリマーセメントモルタル配合用短繊維パッケージを形成する。
【００２６】
好ましくは、上記合成樹脂製短繊維１と減水剤５の重量比（混合比）は２〜４：１の範囲に設定する。
【００２７】
上記減水剤５はセメントに対する分散作用により流動性を改善したり強度を増大する界面活性剤等であり、単位当たりの水量を増やさずに一定のスランプ値を保つ（流動性を失わない）効果があるセメントモルタル用化学混和材の一つである。
【００２８】
上記減水剤５は上記並行集束短繊維片３及び水溶性接着剤２に対しパッケージ状態において常時作用し、繊維の分散化傾向を促す。
【００２９】
上記水溶性接着剤２は減水剤５により部分的に溶けて短繊維１間の剥離を促す。
【００３０】
又上記気泡剤はモルタル及びコンクリートに多量の気泡を含ませて軽量、断熱性などの性質を付与させるために用いる既知の混和材料である。
【００３１】
上記気泡剤を減水剤５及び並行集束短繊維片３（又は分散された短繊維１）と一緒にポリマーセメントモルタル中に投入することができる。この気泡剤は上記短繊維１の分散を更に促進し、ポリマーセメントモルタル中に均一に配在する効果を助長する。
【００３２】
実施例１として上記ビニロン繊維と減水剤５の重量比を３：１にする。該ビニロン繊維と減水剤５の重量比（混合比）は２〜４：１の範囲で選択できる。
【００３３】
実施例２として上記実施例１に気泡剤を添加する場合、上記ビニロン繊維と減水剤５と気泡剤の重量比を３：１：０．０５にする。該ビニロン繊維と減水剤５と気泡剤の重量比（混合比）は２〜４：１：０．０３〜０．１の範囲で選択できる。
【００３４】
実施例３として上記ビニロン繊維とポリエチレン繊維の混合繊維に減水剤５を添加する場合、三者は重量比３：０．４：１にする。該ビニロン繊維とポリエチレン繊維と減水剤５の重量比（混合比）は２〜４：０．３〜１：１の範囲で選択できる。
【００３５】
実施例４として上記実施例３に気泡剤を添加する場合、上記ビニロン繊維とポリエチレン繊維と減水剤５と気泡剤の四者の重量比（混合比）は３：０．４：１：０．０５にする。該ビニロン繊維とポリエチレン繊維と減水剤５と気泡剤の重量比（混合比）は２〜４：０．３〜１：１：０．０３〜０．１の範囲で選択できる。
【００３６】
上記ポリマーセメントモルタル配合用短繊維パッケージ中には並行集束短繊維片３と減水剤５、又は減水剤５と気泡剤を添加すると共に、適量の水を添加し、パッケージングすることができる。
【００３７】
通常セメントモルタルはセメントと水を２０：３の割合で混合するが、これに合成樹脂製短繊維１を配合すると、セメントモルタルはパサパサになるため、水の量を増やさなければならず、水の量を増やすとセメントモルタルの強度、ポリマーセメントモルタルの強度が低下するが、上記パッケージに由来する合成樹脂製短繊維１と減水剤５をパッケージ内で養生し、これをポリマーセメントモルタル内に投入することによって、上記減水剤５の投入による上記水の量の著しい減量と強度向上に資することができると共に、合成樹脂製短繊維１の分散を均一にして、健全なる補強繊維入りポリマーセメントモルタルを形成することができる。
【００３８】
本発明は上記補強繊維入りポリマーセメントモルタル中に、他の骨材、他の混和材等を配合する場合を包含する。
【図面の簡単な説明】
【００３９】
【図１】Ａは合成樹脂製短繊維を集束して水溶性接着剤により弱接着した並行集束短繊維片の平面図、Ｂは同拡大端面図、Ｃは同平面視する拡大断面図。
【図２】上記並行集束短繊維片群に減水剤、又は減水剤と気泡剤を添加し袋内に封入したポリマーセメントモルタル配合用短繊維パッケージを一部切欠して概示する平面図。
【図３】同パッケージに封入された並行集束短繊維片の要部拡大横断面図。
【符号の説明】
【００４０】
１…合成樹脂製短繊維、２…水溶性接着材、３…並行集束短繊維片、４…袋、５…減水剤。
【図１】
2007161514.tif 000003
【図２】
2007161514.tif 000004
【図３】
2007161514.tif 000005